(57)【要約】【課題】部分充電状態で使用された場合でも耳部の破断および電解液中の水分減少の抑制が期待できる、新規な鉛蓄電池を提供する。【解決手段】セル室と、セル室に収納された極板群３と、セル室に注入された電解液５と、を備え、極板群３を構成する複数枚の負極板３１および正極板３２は、それぞれ、活物質が保持された基板３１１，３２１と、基板から上側に突出した集電用の耳部３１２，３２２と、を有し、耳部３１２，３２２は、負極ストラップ３１０および正極ストラップ３２０でそれぞれ連結され、複数枚の負極板および正極板の合計質量Ｗｐに対する複数枚の負極板および正極板に保持された電解液の合計質量Ｗｅの比（Ｗｅ／Ｗｐ）が０．０４以上０．１２以下である。【選択図】図１
2020170681.tif 000002
【特許請求の範囲】
【請求項１】
隔壁により区画された複数のセル室を有する電槽と、
前記複数のセル室にそれぞれ収納された複数の極板群と、
前記複数のセル室に注入された電解液と、
を備え、
前記極板群は、交互に配置された複数枚の正極板および負極板と、前記正極板と前記負極板との間に配置されたセパレータと、前記複数枚の正極板および負極板の上方に配置され、前記複数枚の正極板同士および前記複数枚の負極板同士をそれぞれ前記正極板および前記負極板の幅方向の別の位置で、前記正極板および前記負極板の厚さ方向に連結する正極ストラップおよび負極ストラップと、を有し、
隣り合う二つの前記セル室の一方に配置された前記極板群の前記正極ストラップから立ち上がる正極中間極柱と、他方に配置された前記極板群の前記負極ストラップから立ち上がる負極中間極柱とが、前記隔壁に形成された貫通孔内を埋める金属部で接続され、
前記正極板および前記負極板は、それぞれ、活物質を含む合剤が保持された基板と、前記基板から上側に突出した集電用の耳部と、を有し、前記耳部は、前記正極ストラップおよび前記負極ストラップでそれぞれ連結され、
前記セル室毎に、前記複数枚の正極板および負極板の合計質量Ｗｐに対する前記複数枚の正極板および負極板に保持された電解液の合計質量Ｗｅの比（Ｗｅ／Ｗｐ）が０．０４以上０．１２以下になっている鉛蓄電池。
【請求項２】
前記耳部の高さ方向に沿った寸法Ｌ（ｍｍ）と、前記耳部の前記幅方向に沿った寸法Ｗと、前記耳部の前記厚さ方向に沿った寸法Ｔ（ｍｍ）と、を用いて下記の（１）式で算出されるＸが、５０ｍｍ-1以上５００ｍｍ-1以下である請求項１記載の鉛蓄電池。
Ｘ＝Ｌ3／（Ｗ×Ｔ3）‥‥（１）
【請求項３】
前記複数のセル室は一方向に沿って配列され、
前記配列方向の一端のセル室に配置された前記極板群は、前記正極ストラップから立ち上がる正極中間極柱と前記負極ストラップから立ち上がる負極端子極柱を有し、前記配列方向の他端のセル室に配置された前記極板群は、前記正極ストラップから立ち上がる正極中間極柱と前記負極ストラップから立ち上がる負極端子極柱を有し、
前記セル室内での前記電解液の液面高さは、前記配列方向の両端にあるセル室とその他のセル室とで異なる請求項１または２記載の鉛蓄電池。
【請求項４】
前記セル室内での前記電解液の液面高さは、前記配列方向の両端にある前記セル室の方がその他の前記セル室よりも高い請求項３記載の鉛蓄電池。
【発明の詳細な説明】
【技術分野】
【０００１】
本発明は、鉛蓄電池に関する。
【背景技術】
【０００２】
近年、環境負荷低減のため車両の電動化が急速に進み、アイドリングストップ車やハイブリッド車が登場している。ハイブリッド車には、マイクロハイブリッド車、マイルドハイブリッド車、及びストロングハイブリッド車があり、比較的安価なマイクロハイブリッド車やマイルドハイブリッド車の人気が高まっている。
上記マイクロハイブリッド車やマイルドハイブリッド車には、エンジン始動用および再始動用にアイドリングストップ用の鉛蓄電池が使用されている。アイドリングストップ機能は、電池の劣化がある程度進むと車両側の制御によりその機能を停止するが、そのまま始動用として鉛蓄電池を使用する場合がある。このような場合であっても、突然電圧が低下し、エンジンが始動できなくなるという問題が発生しないようにする必要がある。
【０００３】
これに関連し、特許文献１には、アイドリングストップ車用の鉛蓄電池として、Ｐｂ−Ｃａ−Ｓｎ系合金の圧延シートをエキスパンド加工または打ち抜き加工した負極格子に負極活物質を充填した負極板と、正極板と、電解液と、複数の負極板の耳部が溶接された負極ストラップと、正極ストラップとを備えた液式の鉛蓄電池が記載されている。また、アイドリングストップ車のように鉛蓄電池を充電不足の状態で使用すると、負極格子の耳部が痩せて寿命に到ることと、この負極格子の耳痩せを抑制するために、複数の負極板の耳部の合計厚さＬ２と負極ストラップの寸法Ｌ１との比Ｌ２／Ｌ１を０．２２以上０．３４以下にすることが記載されている。
【０００４】
特許文献２には、アイドルストップ車や、回生ブレーキシステムを搭載したような車両、すなわちＳＯＣ（Ｓｔａｔｅ ｏｆ ｃｈａｒｇｅ）がより深く、充放電頻度がより多い使用環境下では、負極格子耳で腐食が進行するという問題が発生し、その結果、負極格子の耳厚みが減少して負極における集電効率が低下することで、寿命が低下することが記載されている。
【０００５】
また、負極格子耳の腐食の原因の一つとして、極棚および負極格子耳が電解液に浸漬した状態であっても、正極格子上に配置したＳｂや正極棚、正極柱および正極接続体といった鉛合金の接続部材中に含まれるＳｂが電解液に溶出し、負極格子耳表面に微量析出することが記載されている。また、負極格子耳の腐食を防止するために、正極格子、正極接続部材、負極格子、および負極接続部材を、Ｓｂを含有しない鉛もしくは鉛合金で形成することが記載されている。また、負極格子はエキスパンド格子であり、前記負極格子骨はエキスパンド網目とこれに連接する枠骨を備え、前記負極格子耳は前記枠骨に一体に設けられ、前記負極格子耳の高さ寸法をＬｔ、前記枠骨の高さ寸法をＬｆとしたとき、比率（Ｌｔ／Ｌｆ）を２．２〜１５．０とすることが記載されている。
【０００６】
特許文献３には、各単体セル間の配置関係や電気的な接続関係を最適化し、かつ、正極板及び負極板の配置や、正極板及び負極板の耳部断面積、厚さの相対的な関係などを最適化することにより、浅い充電深度（ＳＯＣ）の状態でも、ハイレート放電を行うことができ、かつ長寿命を有する鉛蓄電池を実現することが記載されている。
【０００７】
特許文献４には、制御弁式鉛蓄電池においては、負極板の耳部とストラップの溶接部が電解液から露出しているため、充電時においても、鉛の平衡電位より貴な状態におかれることと、そのため、耳部やストラップを這い上がった硫酸と正極から発生した酸素によって、耳部やストラップで腐食が進行して、溶接界面で破断する問題があることが記載されている。また、負極板の耳の厚さ（ｄ）と耳の高さ方向に沿った長さ（ｌ）との比（ｄ／ｌ）が小さいと、耳長さに対して耳厚さが薄いため、腐食による破断が起こりやすいことが記載されている。
【０００８】
一方、電解液中の水分減少を抑制することで、鉛蓄電池の電槽に水を補給するメンテナンスを行う頻度を低くできる。そして、電解液中の水分減少は、高温であるほど生じやすい。よって、今後、高温地域である東南アジアに、急速にマイクロハイブリッド車やマイルドハイブリッド車が普及すると予想されることから、電解液中の水分減少を抑制できる性能は、アイドリングストップ車用の鉛蓄電池の重要な性能の一つであると言える。
【０００９】
特許文献５には、電解液中の水分減少を抑制する目的で、正極および負極にＰｂ−Ｃａ合金の格子を用いた液式の鉛蓄電池が記載されている。また、この鉛蓄電池の充電受入性を向上させて寿命特性を改善することを目的として、正極活物質内に保持された電解液の硫酸質量（ＳＡ）と正極活物質（ＰＡＭ）の質量比（ＳＡ／ＰＡＭ）、および正極板と負極板の間に存在する電解液中の硫酸質量（ＳＢ）と正極活物質（ＰＡＭ）の質量比（ＳＢ／ＰＡＭ）を規定することが記載されている。
【００１０】
しかし、特許文献１〜５には、鉛蓄電池を構成する正極板および負極板の合計質量Ｗｐと、これらの負極板および正極板に保持された電解液の合計質量Ｗｅと、の関係についての記載がない。
【先行技術文献】
【特許文献】
【００１１】
【特許文献１】特許第５７７２４９７号公報
【特許文献２】特許第４８９２８２７号公報
【特許文献３】特許第５１０６７１２号公報
【特許文献４】特許第６０７０６８４号公報
【特許文献５】特許第４８５７８９４号公報
【発明の概要】
【発明が解決しようとする課題】
【００１２】
本発明の課題は、部分充電状態（ＰＳＯＣ：Ｐａｒｔｉａｌ  Ｓｔａｔｅ  ｏｆ  ｃｈａｒｇｅ）で使用された場合でも耳部の破断および電解液中の水分減少の抑制が期待できる、新規な鉛蓄電池を提供することである。
【課題を解決するための手段】
【００１３】
上記課題を解決するために、本発明の一態様の鉛蓄電池は下記の構成(1)〜(5)を有する。
(1)隔壁により区画された複数のセル室を有する電槽と、複数のセル室にそれぞれ収納された複数の極板群と、複数のセル室に注入された電解液と、を備える。
(2)極板群は、交互に配置された複数枚の正極板および負極板と、正極板と負極板との間に配置されたセパレータと、複数枚の正極板および負極板の上方に配置された正極ストラップおよび負極ストラップと、を有する。正極ストラップは、複数枚の正極板同士を、正極板の幅方向の別の位置で、正極板の厚さ方向に連結する。負極ストラップは、複数枚の負極板同士を、負極板の幅方向の別の位置で、負極板の厚さ方向に連結する。
(3)隣り合う二つのセル室の一方に配置された極板群の正極ストラップから立ち上がる正極中間極柱と、他方に配置された極板群の負極ストラップから立ち上がる負極中間極柱とが、隔壁に形成された貫通孔内を埋める金属部で接続されている。
(4)正極板および負極板は、それぞれ、活物質を含む合剤が保持された基板と、基板の外枠から上側へ突出する集電用の耳部と、を有する。正極板の耳部は正極ストラップで連結されている。負極板の耳部は負極ストラップで連結されている。
(5)セル室毎に、複数枚の正極板および負極板の合計質量Ｗｐに対する複数枚の正極板および負極板に保持された電解液の合計質量Ｗｅの比（Ｗｅ／Ｗｐ）が、０．０４以上０．１２以下になっている。
【発明の効果】
【００１４】
本発明の鉛蓄電池は新規な鉛蓄電池であり、本発明の鉛蓄電池によれば、部分充電状態で使用された場合でも耳部の破断および電解液中の水分減少の抑制が期待できる。
【図面の簡単な説明】
【００１５】
【図１】実施形態の鉛蓄電池を示す部分断面図である。
【図２】実施形態の鉛蓄電池において、隔壁により区画された複数のセル室を有する電槽と、セル室内に配置された極板群のストラップを示す平面図である。
【図３】実施形態の鉛蓄電池を構成する極板群の正極板および負極板について、耳部の寸法Ｌ、Ｗ、Ｔを説明する斜視図であり、寸法Ｌは、ストラップで連結された状態でのストラップより下の部分の寸法（図１と同じ）を示している。
【発明を実施するための形態】
【００１６】
［考察］
上述の耳部の破断の原因について、本発明者らが種々検討した結果、負極においてはＰＳＯＣ下での使用により、正極においては腐食により耳やせしやすいことに加え、アイドリングストップ車に特有の頻繁なアイドリングストップ後の再スタートによる振動も、耳部の破断の原因の一つではないか、という推測に至った。なお、ＰＳＯＣ下で負極が耳やせしやすい理由は、ＰＳＯＣ下では負極がサルフェーションし易く、サルフェーションのまま使用すると耳部が活物質化して、やがて脱落するからである。
そして、本発明者らは、耳やせが始まっている鉛蓄電池では、極板の重さが耳部の破断に影響を及ぼすのではないかと考えて、種々検討を行った。その結果、正極板、負極板の合計質量（Ｗｐ）と正極板、負極板に保持されている電解液の合計質量（Ｗｅ）との比（Ｗｅ／Ｗｐ）が０．０４以上０．１２以下のとき、耳部の破断が抑制され、且つ、減水特性が優れた電池となることが分かった。
【００１７】
比（Ｗｅ／Ｗｐ）が０．０４未満の場合は、極板が重いことで耳部への負担が増加して、耳部が破断しやすくなると考えられる。また、比（Ｗｅ／Ｗｐ）が０．１２よりも大きい場合は、極板に保持されている電解液が多いことで、極板が劣化して（硫酸鉛が多い状態になって）も電解液が減少しても、電解液の濃度（比重）が高い状態が続くために、耳部の腐食が進み易い環境になっているのではないかと考えられる。
また、比（Ｗｅ／Ｗｐ）が０．１２よりも大きいと、電解液中の水分減少量が多くなる。この理由も定かではないが、上記の理由により、極板が劣化しても比重が下がりにくく、液抵抗が低いので、充電電流が流れ易くなることで、充電中に水の電気分解が進行し易くなるためではないかと考えられる。
【００１８】
一態様の鉛蓄電池は、下記の構成(11)を有することが好ましい。
(11)耳部の高さ方向に沿った寸法Ｌ（ｍｍ）と、耳部の幅方向（正極板および負極板の幅方向と同じ）に沿った寸法Ｗ（ｍｍ）と、耳部の厚さ方向（正極板および負極板の厚さ方向と同じ）に沿った寸法Ｔ（ｍｍ）と、を用いて下記の(1)式で算出されるＸが、５０ｍｍ-1以上５００ｍｍ-1以下である。
Ｘ＝Ｌ3／（Ｗ×Ｔ3）‥‥(1)
【００１９】
一態様の鉛蓄電池が、５０ｍｍ-1≦Ｘ≦５００ｍｍ-1を満たす耳部を有する場合、各セル室の個別振動による共振が抑制され、耳部の破断が抑制されるのではないかと推測される。また、(1)式は、板ばねのたわみの計算式に着目して得たものであり、５０ｍｍ-1≦Ｘ≦５００ｍｍ-1を満たさないと、耳部のたわみが不適切で振動が抑制されないのではないかと推測される。
【００２０】
一態様の鉛蓄電池が下記の構成(12)を有する場合は、下記の構成(13)を有することが好ましい。
(12)複数のセル室は一方向に沿って配列され、配列方向の一端のセル室に配置された極板群は、正極ストラップから立ち上がる正極中間極柱と負極ストラップから立ち上がる負極端子極柱を有し、配列方向の他端のセル室に配置された極板群は、正極ストラップから立ち上がる正極中間極柱と負極ストラップから立ち上がる負極端子極柱を有する。
(13)セル室内での電解液の液面高さは、配列方向の両端にあるセル室とその他のセル室とで異なる。
一態様の鉛蓄電池が上記構成(12)を有する場合、両端のセル室内に収納された極板群とその他のセル室内に収納された極板群とでは、電槽に対する固定状態が異なる。
【００２１】
具体的には、両端のセル室内に収納された極板群では、正極ストラップおよび負極ストラップの一方から立ち上がる中間極柱が、隣のセル室内の中間極柱と、電槽の隔壁に形成された貫通孔を埋める金属部で固定され、他方から立ち上がる端子極柱は、例えばインサート成形により蓋に一体に形成された鉛合金製のブッシングの貫通穴に挿入され、固定されている。その他のセル室内に収納された極板群では、正極ストラップおよび負極ストラップの両方から立ち上がる中間極柱が、隣のセル室内の中間極柱と、電槽の隔壁に形成された貫通孔を埋める金属部で固定されている。
【００２２】
このような固定状態の違いにより、両端のセル室内に収納された極板群とその他のセル室内に収納された極板群とでは、振動の挙動が異なると推測される。これに基づいて、本発明者らが検討した結果、両端のセル内とその他のセル室内で電解液の液面高さが異なれば、振動による極板群の共振点がずれることで共振が抑制でき、耳部の破断が抑制できるのではないかという推察に至った。
つまり、一態様の鉛蓄電池が上記構成(12)を有する場合、上記構成(13)を有することで、耳部の破断の抑制効果が高くなると考えられる。
【００２３】
また、一態様の鉛蓄電池が上記構成(12)を有する場合、下記の構成(14)を有することで、耳部の破断の抑制効果がさらに高くなると考えられる。
(14)セル室内での電解液の液面高さは、配列方向の両端にあるセル室の方がその他のセル室よりも高い。
配列方向の両端にあるセル室では、配列方向の一方には隣のセル室が存在するが、他方にはセル室が存在しない。その他のセル室（配列方向の両端以外のセル室）では、配列方向の両方に隣のセル室が存在する。そのため、両端のセル室はその他のセル室と比較して、内部に存在する極板群の正極板、負極板、およびセパレータからなる積層体を圧迫する力が弱く、積層体とセル室との空間にガスが溜まりやすい。よって、両端のセル室内では電解液の液面が上昇し易い。
【００２４】
そのため、初期状態で、両端のセル室内での電解液の液面高さをその他のセル室内での電解液の液面高さよりも低くしておくと、鉛蓄電池を使用している間に、両端のセル室内での電解液の液面が上昇して、その他のセル室の電解液の液面高さと同じになる可能性がある。また、通常の使用状態では、上述のように両端のセル室内での電解液の液面だけが上昇することはあっても、両端のセル室内での電解液の液面だけが下降することは考えられない。
よって、初期状態で、両端のセル室内での電解液の液面高さをその他のセル室内での電解液の液面高さよりも高くしておくと、鉛蓄電池を使用している間に、セル室内での電解液の液面高さが配列方向の両端にあるセル室とその他のセル室とで異なる状態が継続すると考えられる。
【００２５】
このように、上記構成(12)を有する一態様の鉛蓄電池が上記構成(14)を有することで、鉛蓄電池を使用している間に、セル室内での電解液の液面高さが配列方向の両端にあるセル室とその他のセル室とで異なる状態が継続することになる。その結果、振動による極板群の共振点がずれることで共振が抑制できる状態が継続するため、耳部の破断の抑制効果がより一層高くなると推測される。
【００２６】
［実施形態］
以下、本発明の実施形態について説明するが、本発明は以下に示す実施形態に限定されない。以下に示す実施形態では、本発明を実施するために技術的に好ましい限定がなされているが、この限定は本発明の必須要件ではない。
【００２７】
図１および図２に示すように、実施形態の鉛蓄電池は、従来公知のモノブロックタイプの電槽１と、蓋２と、六個の極板群３を有する。電槽１は、隔壁１３により六個のセル室４１〜４６に区画されている。六個のセル室４１〜４６は電槽１の長手方向（一方向）に沿って配列されている。各セル室４１〜４６に一個の極板群３が配置されている。各セル室４１〜４６に電解液５が注入されている。
【００２８】
＜複数のセル室に共通の構成＞
図１に示すように、極板群３は、複数枚の正極板３２および負極板３１と、セパレータ３３と、正極ストラップ３２０と、負極ストラップ３１０とを有する。
なお、図１では、一個の極板群３を構成する正極板３１の枚数と負極板３２の枚数が同じになっているが、正極板３１の枚数が負極板３２の枚数よりも一枚多いことが好ましいものの、正極板３２の枚数が負極板３１の枚数よりも一枚多くても良い。また、図１〜３において、セル室４１〜４６の配列方向をＸ方向、高さ方向をＺ方向、Ｘ方向およびＺ方向に垂直な方向をＹ方向と表示する。
【００２９】
図１および図３に示すように、正極板３２は、正極活物質を含む合剤が保持された正極基板３２１と、正極基板３２１から上側に突出する耳部３２２と、正極基板３２１から下側に突出する足（図３では見えないが、負極板３１の足部３１３に対応する足）を有する。負極板３１は、負極活物質を含む合剤が保持された負極基板３１１と、負極基板３１１から上側に突出する耳部３１２と、負極基板３１１から下側に突出する足部３１３を有する。複数枚の正極板３２および負極板３１は、セパレータ３３を介して交互に配置されている。なお、前記負極板３１は、二枚に折り曲げられて折り目を下にしたセパレータ内に配置した後、ギアシール等で各セパレータの左右の端を封止してなる袋状セパレータに収納されても良い。
【００３０】
図１に示すように、正極ストラップ３２０および負極ストラップ３１０は、一個のセル室内の全ての正極板３２および負極板３１の上方に配置され、正極ストラップ３２０が全ての正極板３２の耳部３２２を厚さ方向（Ｘ方向）に連結し、負極ストラップ３１０が全ての負極板３１の耳部３１２を厚さ方向（Ｘ方向）に連結している。図１には、耳部３１２，３２２の高さ方向（Ｚ方向）に沿った寸法Ｌが表示されている。
【００３１】
図３に示すように、正極板３２の耳部３２２と負極板３１の耳部３１２は、幅方向（セル室に入った時にＹ方向となる方向）で異なる位置に配置されている。
図３において、正極板の耳部３２２および負極板３１の耳部３１２をそれぞれ連結している正極ストラップ３２０および負極ストラップ３１０は、正極ストラップ３２０の幅方向中心線Ｌ320および負極ストラップ３１０の幅方向中心線Ｌ310のみが記載されている。
つまり、正極板３２は正極ストラップ３２０により、負極板３１は負極ストラップ３１０により、それぞれ幅方向（セル室に入った時にＹ方向となる方向）の別の位置で連結された状態となっている。
【００３２】
図３は、図１に示す極板群３の正極ストラップ３２０、負極ストラップ３１０より下側の部分を示している。図３には、この部分での負極板３１および正極板３２について、耳部３１２，３２２の高さ方向Ｚに沿った寸法Ｌ、幅方向（セル室の配列方向に垂直な方向Ｙ）に沿った寸法Ｗ、厚さ方向（セル室の配列方向Ｘ）に沿った寸法Ｔが表示されている。そして、耳部３１２，３２２は、それぞれ、寸法Ｌ（ｍｍ）と寸法Ｗ（ｍｍ）と寸法Ｔ（ｍｍ）とを用いて下記の(1)式で算出されるＸが、５０ｍｍ−１以上５００ｍｍ−１以下を満たしている。
Ｘ＝Ｌ３／（Ｗ×Ｔ３）‥‥(1)
【００３３】
また、正極基板３２１と耳部３２２と足部は一体に鉛合金で形成され、耳部３２２を形成する金属のアンチモン（Ｓｂ）含有率は５０ｐｐｍ以下となっている。負極基板３１１と耳部３１２と足部３１３は一体に鉛合金で形成され、耳部３１２を形成する金属のアンチモン（Ｓｂ）含有率は５０ｐｐｍ以下となっている。
【００３４】
＜複数のセル室の関係＞
図１には、主に、配列方向の一端のセル室４１およびその隣のセル室（その他のセル室）４２の上側部分が表示されている。つまり、図１は図２のＡ−Ａ断面図に相当する。一方（左側）のセル室４１内の負極ストラップ３１０の右端から立ち上がる負極中間極柱３１０ａと、他方（右側）のセル室４２内の正極ストラップ３２０の左端から立ち上がる正極中間極柱３２０ａとが、隔壁１３に形成された貫通孔１３ａ内を埋める金属部３３０ａで接続されている。金属部３３０ａは、負極中間極柱３１０ａと正極中間極柱３２０ａとで、隔壁１３の貫通孔１３ａが形成されている部分を挟み、両中間極柱同士を抵抗溶接することで、貫通孔１３ａに生じさせたものである。
【００３５】
図２に示すように、配列方向の一端のセル室４１に配置された極板群３は、負極ストラップ３１０から立ち上がる負極中間極柱３１０ａと、正極ストラップ３２０から立ち上がる正極端子極柱３６２を有する。配列方向の他端のセル室４６に配置された極板群３は、正極ストラップ３２０から立ち上がる正極中間極柱３２０ａと負極ストラップ３１０から立ち上がる負極端子極柱３６１を有する。正極端子極柱３６２および負極端子極柱３６１は、正極ストラップ３２０および負極ストラップ３１０からそれぞれＹ方向に延設された小片部３５の上に形成されている。
また、セル室４１〜４６毎に、複数枚の正極板３２および負極板３１の合計質量Ｗｐに対する複数枚の正極板３２および負極板３１に保持された電解液の合計質量Ｗｅの比（Ｗｅ／Ｗｐ）が、０．０４以上０．１２以下になっている。
【００３６】
図１に示すように、配列方向の一端のセル室４１内での電解液５の液面高さＨ１は、両端に位置しないセル室４２〜４５内での電解液５の液面高さＨ２よりも高くなっている。配列方向の他端のセル室４６内での電解液５の液面高さは、セル室４１内の液面高さＨ１と同じであり、両端に位置しないセル室４２〜４５内での電解液５の液面高さＨ２よりも高くなっている。
【００３７】
＜作用、効果＞
この実施形態の鉛蓄電池は、セル室４１〜４６毎に比（Ｗｅ／Ｗｐ）が０．０４以上０．１２以下となっているため、部分充電状態で使用された場合でも耳部３１２，３２２の破断を抑制できるとともに、電解液５の減少も抑制できる。これに加えて、この実施形態の鉛蓄電池は、耳部３１２，３２２の寸法Ｌ，Ｗ，Ｔを用いて(1)式で算出されるＸが５０ｍｍ-1以上５００ｍｍ-1以下を満たすとともに、電解液の液面高さの関係Ｈ１＞Ｈ２を満たしているため、耳部３１２，３２２の破断抑制効果が高く、電解液５の減少抑制効果も高いものとなっている。
【００３８】
＜製法＞
実施形態の鉛蓄電池は、従来公知の方法によって、例えば以下の方法で製造することができる。
先ず、極板群を構成する化成前の正極板と負極板を作製する。その際に、(1)式で算出されるＸが５０ｍｍ−１以上５００ｍｍ−１以下を満たすように、負極板の耳部３１２および正極板の耳部３２２の耳部の高さ方向に沿った寸法Ｌ，耳部の幅方向に沿った寸法Ｗ，耳部の厚さ方向に沿った寸法Ｔを決定する。また、各セル室４１〜４６で比（Ｗｅ／Ｗｐ）が０．０４以上０．１２以下となるように、使用する活物質の粒径を調整する。活物質の粒径は化成温度によりコントロールした。なお、化成温度が高い程、正極、負極活物質が粗大化することは周知の事実である。
【００３９】
次に、化成前の正極板および負極板を、ポリエチレン製などのセパレータを挟んで交互に積層することで積層体を得る。前記セパレータは、正極板または負極板を、二枚に折り曲げられて折り目を下にしたセパレータ内に配置した後、ギアシール等で各セパレータの左右の端を封止して、袋状セパレータを形成しても良い。
次に、この積層体をＣＯＳ（キャストオンストラップ）方式の鋳造装置を用い、正極板の耳部３２２同士を接続した正極ストラップ３２０、負極板の耳部３１１同士を接続した負極ストラップ３１０、前記正極ストラップ３２０から立ち上がる正極中間極柱および正極端子極柱、負極ストラップから立ち上がる負極中間極柱３１０ａまたは負極端子極柱３６１を形成して極板群３とした後、前記極板群３を電槽の各セル室に収容した。
【００４０】
次に、極板群が電槽１の各セル室に収容された状態で、セル室間の隔壁１３を介して隣り合う正極中間極柱３２０ａおよび負極中間極柱３１０ａに対して抵抗溶接を行って、隣接するセル室間を電気的に直列に接続する。次に、電槽１の上面と蓋２の下面を熱で溶かして蓋２を電槽１に載せ、熱溶着により電槽１に蓋２を固定する。なお、蓋を電槽に載せる際に、負極端子極柱３１０ａおよび正極端子極柱３２０ａを、それぞれインサート成形により蓋２に一体に形成された鉛合金製のブッシング（図示しない）の貫通穴に挿入して溶接一体化し、端子とする。
【００４１】
その後、蓋２に各セル室内に連通する穴として設けた注液口（図示しない）からセル室内に、電解液（硫酸水溶液に硫酸アルミニウムを添加することでアルミニウムイオンを含んでいる）５を注入する。その後、注液口を液口栓（図示しない）で塞ぐなどの通常の工程を行うことにより、未化成の鉛蓄電池を組み立てる。その後、通常の条件で電槽化成を行う。
その後、配列方向の一端のセル室４１および他端のセル室４６内に電解液５を追加して、それ以外のセル室４２〜４５内よりも電解液５の液面高さを高くすることで、完成品とする。
【実施例】
【００４２】
＜試験電池の作製＞
実施形態の鉛蓄電池と同じ構造の鉛蓄電池として、サンプルNo.1〜No.90の鉛蓄電池を作製した。
サンプルNo.1〜No.90の鉛蓄電池はＤ２３型のアイドリングストップ用液式鉛蓄電池であって、表1および表２に示すように、それぞれ、比（Ｗｅ／Ｗｐ）、耳部の寸法に関するＸの値、および電解液の液面高さが両端のセル室とその他のセル室とで違うかどうか（以下、「液面高さの関係」）の少なくともいずれかが異なるものであり、それ以外の点は全て同じ構成を有する。
なお、各サンプルの鉛蓄電池を構成する正極板および負極板は、Ｘの値が同じか略同じである。つまり、表に示すＸは正極板および負極板の両方の値を示している。
【００４３】
先ず、アンチモン含有率が５０ｐｐｍ以下であるＰｂ−Ｃａ−Ｓｎ系合金を用いて、活物質を含む合剤が保持される前の格子状基板と、集電用の耳部と、格子状基板の下方に延びる足部が一体化された形状の基材を作製した。その際に、負極および正極で、それぞれ、耳部の幅（寸法Ｗ）を一定、耳部の高さ（寸法Ｌ）を一定（１３ｍｍ）にし、耳部の厚さ（寸法Ｔ）を変えることで、Ｘを変化させた。
No.43が基準のサンプルであって、No.43の正極板では、Ｔ＝１．０４ｍｍ、Ｌ＝１３ｍｍ、Ｗ＝１３ｍｍを(1)式に代入して算出されたＸが１５０．２ｍｍ-1になっている。No.43の負極板では、Ｔ＝１．０２ｍｍ、Ｌ＝１３ｍｍ、Ｗ＝１４ｍｍを(1)式に代入して算出されたＸが１５０．８ｍｍ-1になっている。よって、表１には、Ｘを１５０ｍｍ-1と表記した。
【００４４】
なお、正極基材としてはＪＩＳ−Ｄサイズのパンチング基板を、負極基材としてはＪＩＳ−Ｄサイズの連続鋳造基板を使用した。また、電流・電位解析シミュレーションにより、基材の作り易さや鉛量を考慮しつつ、電位分布ができるだけ均一になるように、基板の格子デザインを決定した。具体的には、耳部周辺の電流が集中する部分の鉛量を増やし、耳部を基点に放射状になるような格子デザインとした。
【００４５】
次に、正極基材の基板（正極基板）には、下記の組成物を用い通常の方法で作製した正極活物質を含む合剤（正極合剤）を充填した。正極合剤用の組成物は、一酸化鉛を主成分とする鉛粉と鉛丹、ポリエステル繊維（例えば、テトロン（登録商標））、ビスマスやアンチモンを含有した化合粒とを混合した組成物である。充填後に通常の処理を行って、化成前の正極板を得た。負極基材の基板（負極基板）には、通常の方法で作製した負極活物質を含む合剤（負極合剤）を充填し、熟成乾燥させて、化成前の負極板を得た。
【００４６】
次に、正極板７枚と負極板８枚を、ポリエチレンセパレータを挟んで交互に積層して積層体を得た。この積層体を六個用意し、ＣＯＳ（キャストオンストラップ）方式の鋳造装置を用いて、各積層体の正極板および負極板にストラップおよび中間極柱、またはストラップおよび端子極柱を形成した後、電槽の各セル室に収容した。また、積層体のセル室内での圧迫力は約１０ｋＰａとした。
次に、隣接するセル室間の中間極柱同士の抵抗溶接、電槽と蓋の熱溶着、注液孔から各セル室内への電解液の注入、および注液口を液口栓で塞ぐなどの通常の工程を行うことにより、Ｄ２３型のアイドリングストップ用液式鉛蓄電池を組み立てた。その後、通常の方法で電槽化成を行うことで、電槽化成後の比重を１．２８５（２０℃換算値）とした。
【００４７】
次に、化成が終わってから４８時間放置した後に、先ず、全てのセル室内の電解液の液面高さを同じに調節した。次に、No.6〜10、No.21〜25、No.36〜40、No.51〜55、No.66〜70、No.81〜85では、両端のセル室４１，４６から電解液を抜き出して、液面高さをその他のセル室４２〜４５よりも３ｍｍ低くした。また、No.11〜15、No.26〜30、No.41〜45、No.56〜60、No.71〜75、No.86〜90では、両端のセル室４１，４６に電解液を追加して、液面高さをその他のセル室４２〜４５よりも３ｍｍ高くした。このようにして、サンプルNo.1〜No.90の鉛蓄電池を完成させた。
【００４８】
なお、電解液は、基板に保持された活物質により形成される多孔体が有する空間に保持されるため、この空間の体積Ｖを正極板および負極板について調べ、その合計値をＷｅとして算出した。具体的には、水銀ポロシメーター（ｍｉｃｒｏｍｅｒｉｔｉｃｓ社のＡｕｔｏＰｏｒｅ ＩＶ）で得られた活物質を含む合剤の多孔度に極板の体積を掛け、空間体積を得る。正極と負極の枚数分の空間体積を足し合わせることで、Ｗｅとした。
また、Ｘの値が異なると、耳部の体積が異なるため、Ｗｐの値が変化する。よって、Ｘの値が同じグループ（No.1〜15、No.16〜30、No.31〜45、No.46〜60、No.61〜75、No.76〜90）内で、体積Ｖが異なる正極板および負極板を用いてＷｅを変化させることにより、比（Ｗｅ／Ｗｐ）を変化させた。
【００４９】
＜試験および評価＞
得られた各鉛蓄電池について、以下の方法で試験を行った。
ＰＳＯＣ寿命試験として、ＳＢＡ  Ｓ  ０１０１（２０１４）のアイドリングストップ寿命試験を３０，０００サイクル実施した後、ＥＮ５０３４２−１：２０１５記載の「Ｖｉｂｒａｔｉｏｎ  ｒｅｓｉｓｔａｎｃｅ  Ｌｅｖｅｌ  Ｖ４」を実施した。その後、鉛蓄電池を解体して、一端のセル室４１とその二つ隣のセル室４３から取り出した極板群の全ての正極板および負極板について、耳部の状態を目視で確認した。そして、破断が生じていた耳部の数を合計極板枚数である３０で割った値の百分率を、「耳部破断割合（％）」として算出した。
【００５０】
また、ＥＮ５０６４２−１：２０１５記載の「Ｗａｔｅｒ  ｃｏｎｓｕｍｐｔｉｏｎ  ｔｅｓｔ」を４２日間行い、六個のセル室内の電解液の合計量がどれくらい減ったか（減水量）を測定した。得られた減水量の各測定値について、サンプルNo.43の結果を１００とした相対値を算出した。
【００５１】
これらの試験結果を、鉛蓄電池の構成（Ｗｅ／Ｗｐ、Ｘ、液面高さの関係）とともに表１および表２に示す。
【００５２】
【表１】
2020170681.tif 000003
【００５３】
【表２】
2020170681.tif 000004
【００５４】
表１および表２に示すように、Ｘと液面高さの関係とが同じ各グループ（No.1〜5、No. 6〜10、No.11〜15、No.16〜20、No.21〜25、No.26〜30、No.31〜35、No.36〜40、No.41〜45、No.46〜50、No.51〜55、No.56〜60、No.61〜65、No.66〜70、No.71〜75、No.76〜80、No.81〜85、No.86〜90）内で、本発明の第一態様の条件である、比（Ｗｅ／Ｗｐ）が０．０４以上０．１２以下を満たすもの（No.2〜4、No.7〜9、No.12〜14、No.17〜19、No.22〜24、No.27〜29、No.32〜34、No.37〜39、No.42〜44、No.47〜49、No.52〜54、No.57〜59、No.62〜64、No.67〜69、No.72〜74、No.77〜79、No.82〜84、No.87〜89：実施例）は、これ満たさないものと比較して、耳部破断割合が少なく、減水率は一部差が見られないサンプルもあるが総じて低い傾向が見られた。
サンプルNo.1〜No.90のうち比（Ｗｅ／Ｗｐ）が０．０４以上０．１２以下を満たすものを抜き出して、セル室内の液面高さの関係毎に以下の表３〜５にまとめた。各表では比（Ｗｅ／Ｗｐ）毎に、Ｘの値の違いによる試験結果の違いを見ることができる。
【００５５】
表３は、液面高さについて、同じサンプルをまとめたものである。
【００５６】
【表３】
2020170681.tif 000005
【００５７】
表４は、液面高さについて、両端が低いサンプルをまとめたものである。
【００５８】
【表４】
2020170681.tif 000006
【００５９】
表５は、液面高さについて、両端が高いサンプルをまとめたものである。
【００６０】
【表５】
2020170681.tif 000007
【００６１】
これらの表から、実施例に分類されるサンプルの中では、５０ｍｍ-1≦Ｘ≦５００ｍｍ-1を満たすことで、耳部破断割合がさらに少なく、減水率も総じてさらに低くなること分かる。
サンプルNo.1〜No.90のうち比（Ｗｅ／Ｗｐ）が０．０４以上０．１２以下を満たすものを、Ｘの値毎に以下の表６および表７にまとめた。各表では比（Ｗｅ／Ｗｐ）毎に、セル室内の液面高さの関係の違いによる試験結果の違いを見ることができる。
【００６２】
表６は、Ｘの値４０、５０、１５０ｍｍ-1について、サンプルをまとめたものである。
【００６３】
【表６】
2020170681.tif 000008
【００６４】
表７は、Ｘの値３５０、５００、５１０ｍｍ-1について、サンプルをまとめたものである。
【００６５】
【表７】
2020170681.tif 000009
【００６６】
これらの表から、５０ｍｍ-1≦Ｘ≦５００ｍｍ-1を満たす場合に、電解液の液面高さを両端のセル室でその他のセル室よりも高くすることで、耳部破断割合を０にすることもできることが分かる。なお、耳部破断割合を０にできる比（Ｗｅ／Ｗｐ）の値は、Ｘの値によって異なっている。
【符号の説明】
【００６７】
１  電槽
１３  隔壁
１３ａ  隔壁の貫通孔
２  蓋
３  極板群
３１  負極板
３１１  負極基板（負極板の基板）
３１２  負極板の耳部
３１０  負極ストラップ
３１０ａ  負極中間極柱
３６１    負極端子極柱
３２  正極板
３２１  正極基板（正極板の基板）
３２２  正極板の耳部
３２０  正極ストラップ
３２０ａ  正極中間極柱
３６２    正極端子極柱
３３０ａ  貫通孔内を埋める金属部
４１  配列方向の一端のセル室
４６  配列方向の他端のセル室
４２〜４５  その他のセル室
５  電解液
Ｌ310  負極ストラップの幅方向中心線
Ｌ320  正極ストラップの幅方向中心線
【図１】
2020170681.tif 000010
【図２】
2020170681.tif 000011
【図３】
2020170681.tif 000012